(57)【要約】【課題】極低温において十分な耐性を有するとともに、優れた接着強度を発揮することができ、超電導線材として好適に使用することができる耐低温性樹脂組成物及びそれを用いた超電導線材を提供する。【解決手段】耐低温性樹脂組成物は、下記に示す一般式（１）で表されるフェノール性水酸基含有芳香族ポリアミド樹脂と、無機フィラーとして窒化ホウ素、酸化マグネシウム、窒化アルミニウム又は炭酸カルシウムとを含有する。この耐低温性樹脂組成物は超電導線材等として、−２７０℃〜−１９０℃の極低温で用いられる。〔化１〕2014111693.tif 000018  但し、ｍ、ｎは平均値で、０．００５≦ｎ／（ｍ＋ｎ）＜１を示し、ｍ＋ｎは０より大きく、２００以下の正数である。Ａｒ１は二価の芳香族基、Ａｒ２はフェノール性水酸基を有する二価の芳香族基、Ａｒ３は二価の芳香族基を示す。【選択図】なし【特許請求の範囲】
【請求項１】
下記に示す一般式（１）で表されるフェノール性水酸基含有芳香族ポリアミド樹脂と、無機フィラーとして窒化ホウ素、酸化マグネシウム、窒化アルミニウム又は炭酸カルシウムとを含有し、−２７０℃〜−１９０℃の極低温で用いられることを特徴とする耐低温性樹脂組成物。
【化１】
2014111693.tif 000017
但し、ｍ、ｎは平均値で、０．００５≦ｎ／（ｍ＋ｎ）＜１を示し、ｍ＋ｎは０より大きく、２００以下の正数である。Ａｒ１は二価の芳香族基、Ａｒ２はフェノール性水酸基を有する二価の芳香族基、Ａｒ３は二価の芳香族基を示す。
【請求項２】
前記無機フィラーは板状に形成されていることを特徴とする請求項１に記載の耐低温性樹脂組成物。
【請求項３】
前記無機フィラーの含有量は、５〜７０体積％であることを特徴とする請求項１又は請求項２に記載の耐低温性樹脂組成物。
【請求項４】
前記無機フィラーは、窒化ホウ素又は酸化マグネシウムであることを特徴とする請求項１から請求項３のいずれか一項に記載の耐低温性樹脂組成物。
【請求項５】
エポキシ樹脂と、その硬化剤とを含有することを特徴とする請求項１から請求項４のいずれか一項に記載の耐低温性樹脂組成物。
【請求項６】
基板上に中間層を介してイットリウム系酸化物超電導体の超電導層が形成され、その超電導層上に金属層が形成されるとともに、それらの外周部に絶縁被覆層が形成されたテープ状をなす超電導線材であって、
前記絶縁被覆層は、請求項１から請求項５のいずれか一項に記載の耐低温性樹脂組成物により形成されていることを特徴とする超電導線材。
【請求項７】
前記金属層は、銅層であることを特徴とする請求項６に記載の超電導線材。
【発明の詳細な説明】
【技術分野】
【０００１】
本発明は、例えば金属基板上に希土類系酸化物超電導体による超電導層が形成され、その上に絶縁被覆層が形成されたテープ状の超電導線材の前記絶縁被覆層として使用される耐低温性樹脂組成物及びそれを用いた超電導線材に関する。
【背景技術】
【０００２】
近年、プリント配線板における配線の高密度化に伴い、用いられる接着剤には十分な熱伝導性のほか、高温領域における電気絶縁性、高い銅箔接着性などが要求されている。そのような要求を満たすため、特許文献１には電気回路、金属箔又は回路基板と放熱板とを接着するための耐熱性接着剤が開示されている。
【０００３】
この耐熱性接着剤は、平均粒子径０．０１〜１０μｍの微粒子からなる熱可塑性エラストマーが分散されて構成されている。該耐熱性接着剤として具体的には、シロキサン変性ポリアミドイミド、熱硬化性樹脂及び前記熱可塑性エラストマーと、無機フィラーとを含有するものである。前記熱可塑性エラストマーとしては、ブタジエン重合体ゴム、ブタジエン共重合体ゴム、アクリルゴム、シリコーンゴム、ポリオレフィンゴム又はそれらの混合物が用いられる。
【先行技術文献】
【特許文献】
【０００４】
【特許文献１】特開２００４−２１７８６２号公報
【発明の概要】
【発明が解決しようとする課題】
【０００５】
前述した特許文献１に記載されている従来構成の耐熱性接着剤においては、耐熱性を有する樹脂や熱可塑性エラストマーを使用していることから、１５０℃という高温においても耐え得ることができ、接着性能を保持することができる。しかしながら、例えば超電導線材による超電導コイルが使用される−２７０℃〜−１９０℃という極低温においては、前記樹脂や熱可塑性エラストマーが極度に硬く、脆くなり、耐性を失うとともに、接着剤としての機能を十分に発揮することは難しいという問題があった。
【０００６】
そこで、本発明の目的とするところは、極低温において十分な耐性を有するとともに、優れた接着強度を発揮することができ、超電導線材として好適に使用することができる耐低温性樹脂組成物及びそれを用いた超電導線材を提供することにある。
【課題を解決するための手段】
【０００７】
上記の目的を達成するために、請求項１に記載の発明の耐低温性樹脂組成物は、下記に示す一般式（１）で表されるフェノール性水酸基含有芳香族ポリアミド樹脂と、無機フィラーとして窒化ホウ素、酸化マグネシウム、窒化アルミニウム又は炭酸カルシウムとを含有し、−２７０℃〜−１９０℃の極低温で用いられることを特徴とする。
【０００８】
【化１】
2014111693.tif 000002
但し、ｍ、ｎは平均値で、０．００５≦ｎ／（ｍ＋ｎ）＜１を示し、ｍ＋ｎは０より大きく、２００以下の正数である。Ａｒ１は二価の芳香族基、Ａｒ２はフェノール性水酸基を有する二価の芳香族基、Ａｒ３は二価の芳香族基を示す。
【０００９】
請求項２に記載の発明の耐低温性樹脂組成物は、請求項１に係る発明において、前記無機フィラーは板状に形成されていることを特徴とする。
請求項３に記載の発明の耐低温性樹脂組成物は、請求項１又は請求項２に係る発明において、前記無機フィラーの含有量は、５〜７０体積％であることを特徴とする。
【００１０】
請求項４に記載の発明の耐低温性樹脂組成物は、請求項１から請求項３のいずれか１項に係る発明において、前記無機フィラーは、窒化ホウ素又は酸化マグネシウムであることを特徴とする。
【００１１】
請求項５に記載の発明の耐低温性樹脂組成物は、請求項１から請求項４のいずれか一項に係る発明において、エポキシ樹脂と、その硬化剤とを含有することを特徴とする。
請求項６に記載の発明の超電導線材は、基板上に中間層を介してイットリウム系酸化物超電導体の超電導層が形成され、その超電導層上に金属層が形成されるとともに、それらの外周部に絶縁被覆層が形成されたテープ状をなす超電導線材であって、前記絶縁被覆層は、請求項１から請求項５のいずれか一項に記載の耐低温性樹脂組成物により形成されていることを特徴とする。
【００１２】
請求項７に記載の発明の超電導線材は、請求項６に係る発明において、前記金属層は、銅層であることを特徴とする。
【発明の効果】
【００１３】
本発明によれば、次のような効果を発揮することができる。
本発明の耐低温性樹脂組成物は、前記一般式（１）で表されるフェノール性水酸基含有芳香族ポリアミド樹脂と、無機フィラーとして窒化ホウ素、酸化マグネシウム、窒化アルミニウム又は炭酸カルシウムとを含有し、−２７０℃〜−１９０℃の極低温で用いられるものである。そして、耐低温性樹脂組成物は、例えば超電導線材の銅箔上に塗布され、硬化されて絶縁被覆層が形成される。このとき、耐低温性樹脂組成物は、フェノール性水酸基含有芳香族ポリアミド樹脂を含有していることから、耐低温性、低温での接着性及び柔軟性を有している。一方、無機フィラーとしての例えば窒化ホウ素の窒素原子と芳香族ポリアミド樹脂のイミノ基との間の親和性によりスキン層が形成されるとともに、無機フィラーと銅箔表面との間に分子間力が働き、絶縁被覆層と銅箔との間の接着性が向上する。
【００１４】
このため、超電導線材から超電導コイルを製造する際に受ける曲げ応力や超電導コイルを液体窒素や液体ヘリウムで冷却するときに受ける熱膨張率の差に基づく応力が超電導線材に作用したとき、その応力が絶縁被覆層で十分に受け止められる。その結果、超電導線材の各層間、特に超電導層の剥離を防止しつつ、超電導コイルの製作を円滑に行うことができるとともに、超電導コイルを安定した状態で使用することができる。従って、超電導線材から製作される超電導コイルを−２７０℃〜−１９０℃という極低温で使用した場合でも、絶縁被覆層は銅箔に対する良好な密着性を発現でき、その密着性を長時間維持することができる。
【００１５】
さらに、芳香族ポリアミド樹脂は低温での熱伝導性に優れており、無機フィラーも熱伝導性を高める機能を有していることから、超電導線材の冷却時における冷却効率を高めることができる。加えて、芳香族ポリアミド樹脂は、低温での電気絶縁性に優れていることから、絶縁被覆層の電気絶縁機能が良好に維持される。
【００１６】
従って、本発明の耐低温性樹脂組成物によれば、極低温において十分な耐性を有するとともに、優れた接着強度を発揮することができ、超電導線材として好適に使用することができるという効果を奏する。
【図面の簡単な説明】
【００１７】
【図１】本発明を具体化した実施形態における超電導線材を示す断面図。
【図２】（ａ）は超電導線材の銅箔と板状の無機フィラーとの間にスキン層が介在された状態を模式的に示す断面図、（ｂ）は超電導線材の銅箔と粒状の無機フィラーとの間にスキン層が介在された状態を模式的に示す断面図。
【図３】応用例１の超電導コイルの超電導特性を示し、電流と電圧との関係を示すグラフ。
【図４】応用例２の超電導コイルの超電導特性を示し、電流と電圧との関係を示すグラフ。
【図５】応用例３の超電導コイルの超電導特性を示し、電流と電圧との関係を示すグラフ。
【図６】応用例４の超電導コイルの超電導特性を示し、電流と電圧との関係を示すグラフ。
【図７】応用例５の超電導コイルの超電導特性を示し、電流と電圧との関係を示すグラフ。
【図８】応用例６の超電導コイルの超電導特性を示し、電流と電圧との関係を示すグラフ。
【発明を実施するための形態】
【００１８】
以下、本発明の耐低温性樹脂組成物を具体化した実施形態について詳細に説明する。
本実施形態の耐低温性樹脂組成物は、下記に示す一般式（１）で表されるフェノール性水酸基含有芳香族ポリアミド樹脂〔以下、成分（Ａ）という〕と、無機フィラーとして窒化ホウ素、酸化マグネシウム、窒化アルミニウム又は炭酸カルシウム〔以下、成分（Ｂ）という〕とを含有し、−２７０℃〜−１９０℃の極低温で用いられるものである。
【００１９】
【化２】
2014111693.tif 000003
但し、ｍ、ｎは平均値で、０．００５≦ｎ／（ｍ＋ｎ）＜１を示し、ｍ＋ｎは０より大きく、２００以下の正数である。Ａｒ１は二価の芳香族基、Ａｒ２はフェノール性水酸基を有する二価の芳香族基、Ａｒ３は二価の芳香族基を示す。
【００２０】
一般式（１）におけるＡｒ１は二価の芳香族基を、Ａｒ２はフェノール性水酸基を有する二価の芳香族基を、Ａｒ３は二価の芳香族基をそれぞれ表す。尚、本明細書において「二価の芳香族基」とは、その構造中に少なくとも一つの芳香族基を有する化合物の芳香環から水素原子を二個除いた構造を意味しており、例えばジフェニルエーテルにおいて酸素を挟んで両側に位置する別々のベンゼン環から、それぞれ一つずつ水素原子を除いた構造も本明細書でいう「二価の芳香族基」の範疇に含まれる。
【００２１】
一般式（１）におけるＡｒ１の具体例としては、フタル酸、イソフタル酸、テレフタル酸、４，４’−オキシ二安息香酸、４，４’−ビフェニルジカルボン酸、３，３’−メチレン二安息香酸、４．４’−メチレン二安息香酸、４，４’−チオ二安息香酸、３，３’−カルボニル二安息香酸、４，４’一カルボニル二安息香酸、４，４’−スルフォニル二安息香酸、１，５−ナフタレンジカルボン酸、１，４−ナフタレンジカルボン酸、２，６−ナフタレンジカルボン酸及び１，２−ナフタレンジカルボン酸等のジカルボン酸類から二個のカルボキシル基を除いた残基が挙げられ、イソフタル酸又はテレフタル酸の残基が好ましく、イソフタル酸の残基がより好ましい。
【００２２】
一般式（１）におけるＡｒ２の具体例としては、５−ヒドロキシイソフタル酸、４−ヒドロキシイソフタル酸、２−ヒドロキシイソフタル酸、３−ヒドロキシイソフタル酸及び２−ヒドロキシテレフタル酸等のフェノール性水酸基を有するジカルボン酸類から二個のカルボキシル基を除いた残基が挙げられ、５−ヒドロキシイソフタル酸の残基が好ましい。
【００２３】
一般式（１）におけるＡｒ３の具体例としては、下記のジアミン類から二個のアミノ基を除いた残基が挙げられる。Ａｒ３用のジアミンとしては、ｍ−フェニレンジアミン、ｐ−フェニレンジアミン及びｍ−トリレンジアミン等のフェニレンジアミン類；３．３’−ジメチル−４，４’−ジアミノジフェニルエーテル、３，４’−ジアミノジフェニルエーテル及び４，４’−ジアミノジフェニルエーテル等のジアミノジフェニルエーテル類；３，３’一ジメチル−４．４’−ジアミノジフェニルチオエーテル、３，３’−ジエトキシ−４，４’−ジアミノジフェニルチオエーテル、３，３’−ジアミノジフェニルチオエーテル、４，４’−ジアミノジフェニルチオエーテル及び３，３’−ジメトキシ−４，４’−ジアミノジフェニルチオエーテル等のジアミノジフェニルチオエーテル類；１，３−ビス（３−アミノフェノキシ）ベンゼン及び１，３−ビス（４−アミノフェノキシ）ベンゼン等のアミノフェノキシベンゼン類；４，４’−ジアミノベンゾフェノン及び３，３’−ジメチル−４，４’−ジアミノベンゾフェノン等のジアミノベンゾフェノン類；４，４’−ジアミノジフェニルスルフォキサイド及び４，４’−ジアミノジフェニルスルホン等のジアミノジフェニルスルホン類；ベンチジン、３，３’−ジメチルベンチジン、２，２’−ジメチルベンチジン、３，３’−ジメトキシベンチジン及び２，２’−ジメトキシベンチジン等のベンチジン類；３，３’−ジアミノビフェニル；ｐ−キシリレンジアミン、ｍ−キシリレンジアミン及びｏ−キシリレンジアミン等のキシリレンジアミン類並びに４，４’−ジアミノジフェニルメタン等のジアミノジフェニルメタン類等が挙げられる。これらの中で、フェニレンジアミン類、ジアミノジフェニルメタン類又はジアミノジフェニルエーテル類が好ましく、ジアミノジフェニルメタン類又はジアミノジフェニルエーテル類がより好ましい。得られる樹脂の溶剤溶解性や難燃性の面から、３，４’−ジアミノジフェニルエーテル又は４，４’−ジアミノジフェニルエーテルが特に好ましい。
【００２４】
一般式（１）におけるｍ及びｎは、０．００５≦ｎ／（ｍ＋ｎ）＜１及び０＜ｍ＋ｎ≦２００の関係を満たす平均繰り返し数を表す。ｎ／（ｍ+ｎ）の好ましい範囲は、０．００５≦ｎ／（ｍ+ｎ）≦０．５であり、より好ましくは０．００５≦ｎ／（ｍ＋ｎ）＜０．２５、さらに好ましくは０．００５≦ｎ／（ｍ＋ｎ）≦０．２である。また、場合により、０．００５≦ｎ／（ｍ＋ｎ）＜０．１でもよい。なお、ｍ＋ｎは好ましくは２〜２００、より好ましくは１０〜１００、最も好ましくは２０〜８０である。
【００２５】
一般式（１）におけるｎ／（ｍ＋ｎ）の値が小さくなり過ぎる場合には、後述するエポキシ樹脂〔以下、成分（Ｃ）という）中のエポキシ基と成分（Ａ）中のフェノール性水酸基との架橋反応が十分に進行せず、硬化物の耐低温性や機械的強度等が低下する。また、ｍ＋ｎの値が大きくなり過ぎる場合には、溶剤溶解性が極端に低下するため、成分（Ａ）の生産性やワニスとしての作業性に問題が生じる。
【００２６】
一般式（１）におけるポリアミド樹脂の両末端は、ジアミン成分のアミノ基、ジカルボン酸成分のカルボキシル基又は両者の混合のいずれでも良いが、ジアミン成分を小過剰で反応させて得られる両末端にアミノ基を有するポリアミド樹脂が好ましい。
【００２７】
一般式（１）のポリアミド樹脂のフェノール性水酸基当量は、８０００〜３５０００ｇ／ｅｑが好ましく、１００００〜２５０００ｇ／ｅｑがより好ましく、１２０００〜２００００は最も好ましい。また、該ポリアミド樹脂の活性水素当量は３５００〜１００００ｇ／ｅｑが好ましく、４０００〜８０００がより好ましい。
【００２８】
耐低温性樹脂組成物の総量に対する成分（Ａ）の含有量は、好ましくは３０〜９５体積％、より好ましくは４０〜９０体積％、特に好ましくは５０〜８０体積％である。前記成分（Ａ）は、前記のジカルボン酸類、フェノール性水酸基を有するジカルボン酸類及びジアミン類を用い、常法に従って合成することができる。
【００２９】
耐低温性樹脂組成物には、成分（Ａ）及び成分（Ｂ）に加えて、成分（Ｃ）としてのエポキシ樹脂を配合することができる。この場合、前記成分（Ａ）を成分（Ｃ）の硬化剤（架橋成分）として使用することができる。成分（Ｃ）のエポキシ樹脂としては、１分子中にエポキシ基を２個以上有するものであれば特に制限されない。具体的にはノボラック型エポキシ樹脂、ジシクロペンタジエン−フェノール縮合型エポキシ樹脂、キシリレン骨格含有フェノールノボラック型エポキシ樹脂、ビフェニル骨格含有ノボラック型エポキシ樹脂、ビスフェノールＡ型エポキシ樹脂、ビスフェノールＦ型エポキシ樹脂、テトラメチルビフェノール型エポキシ樹脂、脂環式エポキシ樹脂等が挙げられるが、これらに限定されるものではない。これらのエポキシ樹脂は２種以上を併用することもできる。好ましいエポキシ樹脂としては、ビフェニル骨格含有ノボラック型エポキシ樹脂、例えばＮＣ−３０００〔日本化薬（株）製）〕等が挙げられる。
【００３０】
耐低温性樹脂組成物における成分（Ｃ）の含有量は、成分（Ａ）及び場合により併用される後述するエポキシ樹脂硬化剤中の活性水素１当量に対して、成分（Ｃ）のエポキシ基が通常０．５〜２．０当量、好ましくは０．７〜１．５当量、より好ましくは０．８〜１．３当量となる量である。尚、ここでいう活性水素当量とは、エポキシ基と反応しうる官能基に含まれる電気陰性度の大きな原子に結合した水素原子の当量を示す。一般式（１）のポリアミド樹脂における活性水素は、フェノール性水酸基の水素原子及び末端アミノ基における１つの水素原子が該当する。成分（Ａ）１００質量部に対する成分（Ｃ）の含有量は、通常２〜５０質量部、好ましくは５〜２０質量部、さらに好ましくは５〜１５質量部である。
【００３１】
耐低温性樹脂組成物には、エポキシ樹脂の硬化剤〔以下、成分（Ｄ）という〕を配合してもよい。硬化剤の具体例としては、ジアミノジフェニルメタン、ジエチレントリアミン、トリエチレンテトラミン、ジアミノジフェニルスルホン、イソホロンジアミン、ジシアンジアミド、リノレン酸の２量体とエチレンジアミンより合成されるポリアミド樹脂、無水フタル酸、無水トリメリット酸、無水ピロメリット酸、無水マレイン酸、テトラヒドロ無水フタル酸、メチルテトラヒドロ無水フタル酸、無水メチルナジック酸、ヘキサヒドロ無水フタル酸、メチルヘキサヒドロ無水フタル酸、フェノールノボラック等の多価フェノール化合物、トリフェニルメタン及びこれらの変性物、イミダゾール、フッ化ホウ素（ＢＦ３）−アミン錯体、グアニジン誘導体等が挙げられるが、これらに限定されるものではなく、使用態様により適宜選択すればよい。
【００３２】
例えば好ましい１つの態様においては、多価フェノール化合物が使用され、好ましくはフェノール、ホルムアルデヒド及びベンゼン又はビフェニル等を縮合反応させることにより得られるフェノールノボラックが好ましく、フェノール、ホルムアルデヒド及びビフェニルの縮合反応で得られるフェノールノボラックがより好ましい。
【００３３】
その他の硬化剤としては、２−メチルイミダゾール、２−エチルイミダゾール、２−エチル−４−メチルイミダゾール等のイミダゾール類、２−（ジメチルアミノメチル）フェノール、１，８−ジアザービシクロ（５，４，０）ウンデセン−７等の第３級アミン類、トリフェニルホスフィン等のホスフィン類、オクチル酸スズ等の金属化合物等が挙げられる。この硬化剤としては、イミダゾール類が好ましい。成分（Ｄ）の使用量は、成分（Ｃ）１００質量部に対して好ましくは０．１〜２０．０質量部である。
【００３４】
次に、前記無機フィラーは、窒化ホウ素（ＢＮ）、酸化マグネシウム（ＭｇＯ）、窒化アルミニウム（ＡｌＮ）又は炭酸カルシウム（ＣａＣＯ３）である。この無機フィラー（２次凝集粒子）の平均粒子径は、接着性や熱伝導性の観点から好ましくは１５〜８０μｍ、さらに好ましくは２０〜６０μｍ、特に好ましくは３０〜５５μｍである。この平均粒子径が１５μｍを下回る場合には板状の無機フィラーが得られ難く、接着性や熱伝導性が低下する一方、８０μｍを上回る場合には製造が困難になったりして好ましくない。
【００３５】
例えば、窒化ホウ素は鱗片状の微小結晶で、結晶の平均粒子径が２μｍ以下のもの、結晶の長径が１０μｍ以下のもの等が知られている。これらの微小結晶は、通常凝集して比較的大きな２次凝集粒子を形成する。原料として大きな２次凝集粒子の窒化ホウ素を用いるときには、適宜耐低温性樹脂組成物中に分散する窒化ホウ素の２次凝集粒子の大きさが、上記の範囲になるよう粉砕等で、適宜調整することが好ましい。予め、窒化ホウ素の粒子径を撹拌混合などによって調整するか、又は他の原料との撹拌混合若しくは混練の際に、２次粒子の調整を行っても良い。
【００３６】
平均粒子径は、撹拌混合中の液をサンプリングして、測定すればよい。平均粒子径の測定はグラインドゲージ（粒度ゲージ）又はレーザ回折粒度分布測定装置で行うことができる。
【００３７】
無機フィラーが前記成分（Ａ）の芳香族ポリアミド樹脂に配合される場合には、ロール等を用いて混練されることから、無機フィラーは板状に形成される。板状の無機フィラーは、厚さ１〜１０μｍ、縦、横の長さが１０〜３０μｍ程度の大きさに形成される。無機フィラーが板状に形成されることにより、耐低温性樹脂組成物が銅等の金属表面に塗布されたときには、板状の無機フィラーがスキン層を介して金属表面に密着され、粒状の無機フィラーに比べて良好な密着性が発揮される。
【００３８】
無機フィラーの含有量は、耐低温性樹脂組成物（固形分）中に好ましくは５〜７０体積％、より好ましくは１０〜６０体積％、特に好ましくは２０〜５０体積％である。無機フィラーの含有量が５体積％より少ない場合、耐低温性樹脂組成物による接着性や熱伝導性の向上を図ることが難しくなる。その一方、７０体積％より多い場合、かえって接着性の低下を招くとともに、柔軟性が悪化し、電気的信頼性が低下する傾向を示す。
【００３９】
この無機フィラーとしては、レーザーフラッシュ法で測定した熱伝導率が３Ｗ／ｍ・Ｋ以上のものが好ましく、５Ｗ／ｍ・Ｋ以上のものがより好ましい。窒化ホウ素の熱伝導率は、３０〜６０Ｗ／ｍ・Ｋ、酸化マグネシウムの熱伝導率は４５〜６０Ｗ／ｍ・Ｋ、窒化アルミニウムの熱伝導率は７０〜２７０Ｗ／ｍ・Ｋ、炭酸カルシウムの熱伝導率は０．４〜０．６Ｗ／ｍ・Ｋである。従って、これらの無機フィラーのうち、熱伝導率の観点から窒化ホウ素、酸化マグネシウム及び窒化アルミニウムが好ましく、接着性の観点から窒化ホウ素及び酸化マグネシウムが好ましい。
【００４０】
耐低温性樹脂組成物には、前記成分（Ａ）〜成分（Ｄ）以外の添加剤、例えばカップリング剤、イオン捕捉剤及び有機溶剤等を必要により添加してもよい。カップリング剤は特に限定されないが、シランカップリング剤が好ましく、その具体例としてはγ−グリシドキシプロピルトリメトキシシラン、γ−メルカプトプロピルトリメトキシシラン、γ−アミノプロピルトリエトキシシラン、γ−ウレイドプロピルトリエトキシシラン、Ｎ−β−アミノエチル−γ−アミノプロピルトリメトキシシラン等が挙げられる。これらカップリング剤の含有量は、耐低温性樹脂組成物の用途や成分（Ｄ）の含有量、カップリング剤の種類等に応じて選択すればよく、耐低温性樹脂組成物中に通常０〜５質量％である。
【００４１】
前記イオン捕捉剤は特に限定されないが、例えば銅がイオン化して溶け出すのを防ぐための銅害防止剤として知られるトリアジンチオール化合物や２，２’−メチレン−ビス−（４−メチル−６−第３−ブチルフェノール）などのビスフェノール系還元剤、無機イオン吸着剤としてのジルコニウム系化合物、アンチモンビスマス系化合物、マグネシウムアルミニウム系化合物及びハイドロタルサイト等が挙げられる。これらイオン捕捉剤を添加することにより、イオン性不純物が吸着されて吸湿時の電気信頼性を向上させることができる。イオン捕捉剤の含有量は、その効果や耐熱性、コスト等の兼ね合いから耐低温性樹脂組成物中に通常０〜５質量％である。
【００４２】
耐低温性樹脂組成物は、有機溶剤に溶解したワニスとして用いることができる。用いられる有機溶剤としては、例えばγ−ブチロラクトン等のラクトン類、Ｎ−メチルピロリドン（ＮＭＰ）、Ｎ，Ｎ−ジメチルホルムアミド（ＤＭＦ）、Ｎ，Ｎ−ジメチルアセトアミド及びＮ，Ｎ−ジメチルイミダゾリジノン等のアミド系溶剤、テトラメチレンスルフォン等のスルフォン類、ジエチレングリコールジメチルエーテル、ジエチレングリコールジエチルエーテル、プロピレングリコール、プロピレングリコールモノメチルエーテル、プロピレングリコールモノメチルエーテルモノアセテート及びプロピレングリコールモノブチルエーテル等のエーテル系溶剤、メチルエチルケトン、メチルイソブチルケトン、シクロペンタノン及びシクロヘキサノン等のケトン系溶剤、トルエン及びキシレン等の芳香族溶剤が挙げられる。これらの中で、ラクトン類、アミド系溶剤又はケトン系溶剤が好ましく、ラクトン類又はアミド系溶剤がより好ましい。これら有機溶剤の含有量は、耐低温性樹脂組成物のワニスの総量中に通常９０質量％以下、好ましくは８０質量％以下、より好ましくは７０質量％以下である。耐低温性樹脂組成物（固形分）１００質量部に対する有機溶剤の含有量としては好ましくは３０〜５００質量部、より好ましくは７０〜３００質量部、特に好ましくは１００〜２００質量部である。
【００４３】
前記ワニスは、成分（Ｂ）の無機フィラー以外の成分を混合撹拌しながら、成分（Ｂ）を少しずつ添加して製造することができる。成分（Ｂ）の分散を考慮した場合、擂潰機、３本ロール、ビーズミルなどにより、又はこれらの組み合わせにより撹拌混合若しくは混練することにより製造することができる。また、成分（Ｂ）と低分子量成分〔例えばエポキシ樹脂の硬化剤及びその他の添加剤等〕を予め混合した後、高分子量成分〔例えば成分（Ａ）等〕を配合することにより、混合に要する時間を短縮することができる。また、各成分を混合する際に、ワニスからその内部に含まれる気泡を真空脱気により除去することが好ましい。
【００４４】
耐低温性樹脂組成物は、前記ワニスを対象物に塗布した後、加熱して硬化するか、又は有機溶剤を乾燥させた後加熱して硬化させることができる。耐低温性樹脂組成物を硬化させるときの硬化温度は、耐低温性樹脂組成物の組成によるが、１３０〜１８０℃が好ましい。
【００４５】
次に、前記フェノール性水酸基含有芳香族ポリアミド樹脂（Ａ）の具体的な製造方法について説明する。
温度計、冷却管、分留管及び撹拌機を取り付けたフラスコに、窒素パージを施しながら、５−ヒドロキシイソフタル酸、イソフタル酸、３，４’−ジアミノジフェニルエーテル、塩化リチウム、Ｎ−メチルピロリドン及びピリジンを加えて撹拌溶解させる。次いで、亜リン酸トリフェニルを加えて９５℃で４時間縮合反応をさせることにより、成分（Ａ）を含む反応液が得られる。この反応液を撹拌しながら、９０℃で水を３時間かけて滴下し、さらに９０℃で１時間撹拌する。その後、６０℃まで冷却して３０分間静置すると、上層が水層、下層が油層（樹脂層）に層分離し、上層をデカンテーションによって除去する。得られた油層（樹脂層）にＮ，Ｎ−ジメチルホルムアミドを加え、希釈液とする。
【００４６】
該希釈液に水を添加し、静置して層分離後、デカンテーションにより水層を除去する。この水洗工程を複数回繰り返して成分（Ａ）の洗浄を行う。洗浄終了後、得られる成分（Ａ）の希釈液を、撹拌された水中に２流体ノズルを用いて噴霧し、析出した平均粒子径５〜５０μｍの成分（Ａ）の微粉を濾別する。得られた析出物のウェットケーキを、メタノールに分散させ、撹拌下で２時間還流する。次いで、メタノールを濾別し、濾取した析出物を水で洗浄後、乾燥することにより、下記一般式（２）で表される繰り返し単位を構造中に有する成分（Ａ）が得られる。
【００４７】
【化３】
2014111693.tif 000004
以上のようにして得られる耐低温性樹脂組成物は、−２７０℃〜−１９０℃という極低温で使用される超電導機器、その他の低温用機器等に好適に使用される。具体的には、例えば超電導線材の絶縁被覆層として用いられる。この超電導線材について説明する。図１に示すように、超電導線材１１はテープ形状をなし、基板１２上に中間層１３を介してイットリウム系酸化物超電導体の超電導層１４が形成され、その超電導層１４上に第１安定化層１５及び第２安定化層１６が被覆され、それら各層の外周部を覆うように絶縁被覆層１７が被覆されて構成されている。
【００４８】
前記基板１２は、ニッケル合金〔ハステロイ（登録商標）〕、銀、銀合金等の金属により、例えば厚さ１００μｍ、幅１０ｍｍに形成されている。なお、ハステロイは、ニッケルを主成分とし、クロム、モリブデン等を含む合金で、耐熱性、機械的強度等が良好である。中間層１３は、ガドリニウム・ジルコニウム酸化物（Ｇｄ・Ｚｒ酸化物）、酸化マグネシウム（ＭｇＯ）、イットリウム安定化ジルコニウム（ＹＳＺ）、バリウム・ジルコニウム酸化物（Ｂａ・Ｚｒ酸化物）、酸化セリウム（ＣｅＯ２）等の化合物により、例えば厚さ５００ｎｍ、幅１０ｍｍに形成されている。
【００４９】
超電導層１４は、希土類系酸化物超電導体のＣＶＤ法（化学蒸着法）により、例えば厚さ約１μｍ、幅１０ｍｍに形成されている。希土類元素としては、ランタン（Ｌａ）、ネオジム（Ｎｄ）、サマリウム（Ｓｍ）、ユウロピウム（Ｅｕ）、ガドリニウム（Ｇｄ）、ジスプロシウム（Ｄｙ）、ホルミウム（Ｈｏ）、エルビウム（Ｅｒ）、イットリウム（Ｙ）、イッテルビウム（Ｙｂ）等が挙げられる。希土類系酸化物としては、ＲＥ・Ｂａ・Ｃｕ・Ｏ等が挙げられる。但し、ＲＥは希土類元素を表す。この超電導層１４として具体的には、イットリウム・バリウム・銅酸化物（Ｙ・Ｂａ・Ｃｕ酸化物）、ランタン・バリウム・銅酸化物（Ｌａ・Ｂａ・Ｃｕ酸化物）等が挙げられる。
【００５０】
第１安定化層１５は、銀等の金属のスパッタリング等により、例えば厚さ約１５μｍ、幅１０ｍｍに形成されている。第２安定化層１６は、銅層として例えば厚さ１００μｍの銅箔が第１安定化層１５に貼り合せて形成されている。
【００５１】
絶縁被覆層１７は、前述した耐低温性樹脂組成物により形成される。この耐低温性樹脂組成物を使用することにより、絶縁被覆層１７は−２７０℃〜−１９０℃の極低温に対する耐性を示すとともに、柔軟性及び電気絶縁性を発揮することができ、超電導線材１１の幅方向端部で受ける曲げ応力等の応力を受け止め、形状を保持できるとともに、電界の集中を緩和することができる。テープ状の超電導線材１１を円筒状に巻回することにより超電導コイル（パンケーキコイル）が形成され、超電導線材１１の始端と終端にはそれぞれ電極が接続される。
【００５２】
この耐低温性樹脂組成物は、超電導電力貯蔵装置、磁気浮上装置、加速器等の超電導機器において、例えば液体ヘリウム〔沸点−２６９℃（４Ｋ）〕、液体窒素〔沸点−１９６℃（７７Ｋ）〕等の極低温の冷媒中で使用される。
【００５３】
次に、上記のように構成された耐低温性樹脂組成物について作用を説明する。
さて、図１に示すように、本実施形態の耐低温性樹脂組成物は、超電導線材１１を構成する第２安定化層１６としての銅箔上に塗布された後、例えば１５０℃に加熱して硬化され、絶縁被覆層１７が形成される。この絶縁被覆層１７を形成する耐低温性樹脂組成物は、前述の芳香族ポリアミド樹脂を含有していることから、耐低温性を発現できるとともに、極低温での接着性及び柔軟性を発現できる。
【００５４】
また、図２（ａ）に示すように、無機フィラーとして例えば板状の窒化ホウ素１８を用いた場合には、窒化ホウ素１８の窒素原子と芳香族ポリアミド樹脂のイミノ基との間の親和性に基づくスキン層２０が形成されると同時に、板状の窒化ホウ素１８と銅箔表面との間に分子間力が作用するものと推測される。この場合、無機フィラーの窒化ホウ素１８が板状に形成されていることによって接触面積が大きくなり、スキン層２０が銅箔と絶縁被覆層１７との間の密着性に有効に寄与する。その結果、絶縁被覆層１７と銅箔との間の接着性が高められる。なお、図２（ｂ）に示すように、無機フィラーが粒状体１９である場合には接触面積が小さくなり、板状である場合に比べてスキン層２０による銅箔と絶縁被覆層１７との間の密着性が低下する。
【００５５】
このため、超電導線材１１から超電導コイルを製造する際に受ける曲げ応力や超電導コイルを液体窒素や液体ヘリウムで冷却するときに受ける熱膨張率の差に基づく応力が超電導線材１１に作用したとき、その応力が絶縁被覆層１７で十分に受け止められる。その結果、超電導線材１１の各層間、特に超電導層１４の剥離を防止しつつ、超電導コイルの製作を円滑に行うことができるとともに、超電導コイルを安定した状態で使用することができる。従って、超電導線材１１から製作される超電導コイルを−２７０℃〜−１９０℃という極低温で使用した場合でも、絶縁被覆層１７は銅箔に対する良好な密着性を発現でき、その密着性を長時間維持することができる。
【００５６】
さらに、前記芳香族ポリアミド樹脂は低温での熱伝導性に優れており、無機フィラーも熱伝導性を高める機能を有していることから、超電導線材１１の冷却時における冷却効率を高めることができる。加えて、芳香族ポリアミド樹脂は、低温での電気絶縁性に優れていることから、絶縁被覆層１７の電気絶縁機能が良好に維持される。
【００５７】
その上、エポキシ樹脂は接着性及び機械的強度に優れていることから、銅箔に対する絶縁被覆層１７の密着性を一層高めることができるとともに、超電導コイルの形状維持を図ることができる。
【００５８】
以上詳述した実施形態によって得られる効果を以下にまとめて記載する。
（１）この実施形態の耐低温性樹脂組成物は、前記芳香族ポリアミド樹脂と、無機フィラーとして窒化ホウ素、酸化マグネシウム、窒化アルミニウム又は炭酸カルシウムとを含有し、極低温で用いられる。このため、芳香族ポリアミド樹脂が耐低温性、低温での接着性及び柔軟性を発揮できる。一方、無機フィラーと芳香族ポリアミド樹脂との間の親和性によってスキン層が形成されると同時に、無機フィラーと銅箔表面との間に分子間力が働き、絶縁被覆層と銅箔との間の接着性が向上する。
【００５９】
このため、超電導線材から超電導コイルの製造時に受ける曲げ応力や超電導コイルが冷却時に受ける応力が超電導線材に作用したとき、その応力が絶縁被覆層で十分に受け止めら、超電導層の剥離を防止しつつ、超電導コイルを効率良く製作できるとともに、超電導コイルを安定した状態で使用することができる。従って、超電導線材から製作される超電導コイルを−２７０℃〜−１９０℃という極低温で使用した場合でも、絶縁被覆層は銅箔に対する優れた密着性を発揮でき、その密着性を長時間維持することができる。
【００６０】
さらに、芳香族ポリアミド樹脂と無機フィラーの熱伝導性を高める機能により、超電導線材の冷却効率を高めることができる。加えて、芳香族ポリアミド樹脂は、低温での電気絶縁性に優れているため、絶縁被覆層の電気絶縁機能を良好に発揮できる。
【００６１】
従って、本実施形態の耐低温性樹脂組成物によれば、極低温において十分な耐性を有するとともに、優れた接着強度を発揮することができ、超電導線材として好適に使用することができるという効果を奏する。
（２）前記無機フィラーは板状に形成されている。そのため、耐低温性樹脂組成物が例えば金属表面に塗布されたとき、無機フィラーが金属表面に沿って並び、芳香族ポリアミド樹脂と金属との親和性により得られるスキン層を介して金属表面と密着すると同時に、金属表面との間に働く分子間力により、金属に対する耐低温性樹脂組成物の硬化物の接着強度を高めることができる。
（３）前記無機フィラーの含有量は５〜７０体積％が好ましい。この場合には、無機フィラーによる接着性、熱伝導性、電気絶縁性等の特性をバランス良く発揮することができる。
（４）前記無機フィラーとしては、窒化ホウ素又は酸化マグネシウムが好ましい。これらの窒化ホウ素と酸化マグネシウムは、無機フィラーの中でも金属、特に銅との親和性が良く、銅との間の分子間力が高くなり、金属に対する耐低温性樹脂組成物の硬化物の接着強度を一層高めることができる。
（５）前記耐低温性樹脂組成物は、エポキシ樹脂とその硬化剤とを含有する。このため、エポキシ樹脂中のエポキシ基が芳香族ポリアミド樹脂中のフェノール性水酸基と反応して架橋構造を形成することができ、耐低温性樹脂組成物の硬化物の耐低温性や機械的強度を一層向上させることができる。
（６）前記超電導線材の絶縁被覆層は耐低温性樹脂組成物により形成されている。このため、絶縁被覆層は極低温において銅箔に対する接着性に優れるとともに、熱伝導性及び電気絶縁性に優れている。
（７）前記超電導線材の金属層は銅箔である。そのため、芳香族ポリアミド樹脂と銅箔との間の親和力が高められ、スキン層の形成が促進されるとともに、無機フィラーと銅箔との間の分子間力が高められる。
【実施例】
【００６２】
以下に、実施例及び比較例を挙げて前記実施形態をさらに具体的に説明する。なお、各例において、部は質量部を意味する。
〔合成例１、芳香族ポリアミド樹脂の調製［ｎ／（ｍ＋ｎ）＝０．０２］〕
温度計、冷却管、分留管及び撹拌機を取り付けたフラスコに、窒素パージを施しながら、５−ヒドロキシイソフタル酸３．６４部（０．０２モル）、イソフタル酸１６２．８１部（０．９８モル）、３，４’−ジアミノジフェニルエーテル２０４．２４部（１．０２モル）、塩化リチウム１０．６８部、Ｎ−メチルピロリドン１１０５部及びピリジン２３６．２８部を加えて撹拌溶解させた。これに亜リン酸トリフェニル５１２．０７部を加えて９５℃で４時間縮合反応をさせることにより、フェノール性水酸基含有芳香族ポリアミド樹脂〔成分（Ａ）〕を含む反応液を得た。この反応液に撹拌を施しながら、９０℃で水６７０部を３時間かけて滴下し、さらに９０℃で１時間撹拌した。
【００６３】
その後、６０℃まで冷却して３０分間静置したところ、上層が水槽、下層が油層（樹脂層）に分離したため、上層をデカンテーションによって除去した。除去した上層の量は１２００部であった。油層（樹脂層）にＮ，Ｎ−ジメチルホルムアミド５３０部を加え、希釈液とした。該希釈液に、水６７０部を添加し、静置した。層分離後、デカンテーションにより、水層を除去した。この水洗工程を４回繰り返して成分（Ａ）の洗浄を行った。
【００６４】
洗浄終了後、得られた成分（Ａ）の希釈液を、撹拌された水８０００部中に２流体ノズルを用いて噴霧し、析出した平均粒子径５〜５０μｍの成分（Ａ）の微粉を濾別した。得られた析出物のウェットケーキを、メタノール２７００部に分散させて撹拌下で２時間還流した。次いで、メタノールを濾別し、濾取した析出物を水３３００部で洗浄後、乾燥することにより、下記式（２）で表される繰り返し単位を構造中に有する成分（Ａ）３３２部を得た。
【００６５】
【化４】
2014111693.tif 000005
得られた成分（Ａ）の固有粘度は０．５２ｄｌ／ｇ（ジメチルアセトアミド溶液、３０℃）であり、ゲルパーミエーションクロマトグラフ（ＧＰＣ）でのポリスチレン換算の数平均分子量４４０００、重量平均分子量１０６０００であった。仕込み比率より、ｎ／（ｍ＋ｎ）＝０．０２、フェノール性水酸基当量１６７３５ｇ／ｅｑ、活性水素当量は５５７８ｇ／ｅｑであった。
〔合成例２、芳香族ポリアミド樹脂の調製［ｎ／（ｍ＋ｎ）＝０．００５］〕
合成例１において、５−ヒドロキシイソフタル酸０．９１１部（０．００５モル）、及びイソフタル酸１６５．３部（０．９９５モル）とした以外は同じ操作で、式（２）で表される繰り返し単位を構造中に有する成分（Ｅ）３２９部を得た。得られた成分（Ｅ）の固有粘度は０．４９ｄｌ／ｇ（ジメチルアセトアミド溶液、３０℃）であり、ＧＰＣでのポリスチレン換算の数平均分子量４１０００、重量平均分子量９８０００であった。仕込み比率より、ｎ／（ｍ＋ｎ）＝０．００５、フェノール性水酸基当量６６８９０ｇ／ｅｑ、活性水素当量は７４３２ｇ／ｅｑであった。
〔合成例３、芳香族ポリアミド樹脂の調製［ｎ／（ｍ＋ｎ）＝０．９５］〕
合成例１において、５−ヒドロキシイソフタル酸１７３．０２部（０．９５モル）、及びイソフタル酸８．３０７部（０．０５モル）とした以外は同じ操作で、式（２）で表される繰り返し単位を構造中に有する成分（Ｆ）３３６部を得た。得られた成分（Ｆ）の固有粘度は０．５８ｄｌ／ｇ（ジメチルアセトアミド溶液、３０℃）であり、ＧＰＣでのポリスチレン換算の数平均分子量５６０００、重量平均分子量１３８０００であった。仕込み比率より、ｎ／（ｍ＋ｎ）＝０．９５、フェノール性水酸基当量３６８ｇ／ｅｑ、活性水素当量は３５３ｇ／ｅｑであった。
（実施例１〜４及び比較例１〜３、接着強度の測定）
実施例１では、前記合成例１の芳香族ポリアミド樹脂〔成分（Ａ）〕に無機フィラーとして窒化ホウ素（ＢＮ、平均粒子径４０μｍ）を３４体積％（５０質量％）加えて耐低温性樹脂組成物を調製した〔成分（Ａ）６６体積％〕。この場合、無機フィラーを芳香族ポリアミド樹脂に分散させるため、３本ロールでロール間のギャップを３０〜１０μｍに設定し、ロール間を２回通し、混練しながら撹拌を行った。このとき、窒化ホウ素は板状に形成された。ロール後の耐低温性樹脂組成物の粘度は、１７．６Ｐａ・ｓであった。
【００６６】
実施例２では、実施例１の窒化ホウ素に代えて、酸化マグネシウム（ＭｇＯ、平均粒子径５０μｍ）を２５体積％（５０質量％）加えて耐低温性樹脂組成物を調製した。ロール後の耐低温性樹脂組成物の粘度は、１０．９Ｐａ・ｓであった。実施例３では、実施例１の窒化ホウ素に代えて、窒化アルミニウム（ＡｌＮ、平均粒子径５０μｍ）を２７体積％（５０質量％）加えて耐低温性樹脂組成物を調製した。ロール後の耐低温性樹脂組成物の粘度は、１０．２Ｐａ・ｓであった。実施例４では、実施例１の窒化ホウ素に代えて、炭酸カルシウム（ＣａＣＯ３、平均粒子径６０μｍ）を３１体積％（５０質量％）加えて耐低温性樹脂組成物を調製した。ロール後の耐低温性樹脂組成物の粘度は、１２．５Ｐａ・ｓであった。
【００６７】
一方、比較例１では、前記合成例１の芳香族ポリアミド樹脂〔成分（Ａ）〕のみで耐低温性樹脂組成物を調製した。その耐低温性樹脂組成物の粘度は、５．０Ｐａ・ｓであった。比較例２では、実施例１の窒化ホウ素に代えて、粒状のシリカ（ＳｉＯ２）を３２体積％（５０質量％）加えて耐低温性樹脂組成物を調製した。ロール後の耐低温性樹脂組成物の粘度は、１７．８Ｐａ・ｓであった。比較例３では、実施例１の窒化ホウ素に代えて、粒状のアルミナ（Ａｌ２Ｏ３）を２４体積％（５０質量％）加えて耐低温性樹脂組成物を調製した。ロール後の耐低温性樹脂組成物の粘度は、８．３Ｐａ・ｓであった。
【００６８】
被着体として、厚さ１８μｍの銅箔（表面は平均表面粗さが３０〜８０μｍの鏡面Ａと平均表面粗さが５０〜１００μｍの鏡面Ｂ）を用意した。そして、各例の耐低温性樹脂組成物をアプリケータで乾燥後の厚さが２５μｍになるように銅箔表面に塗布した。そして、１００℃で１０分間乾燥させて溶剤を除去した後、さらに前記と同じ銅箔を重ね１８０℃で１時間硬化反応を行って銅箔間を接着した。銅箔間の接着強度として９０度剥離強度（Ｎ／ｍｍ）を、ＪＩＳ Ｋ ６８５４−１に準拠して測定した。すなわち、接着した一方の銅箔を固定し、他方の銅箔の一端を直角にゆっくりと引っ張り、剥離の度合いを測定した。その結果を表１に示した。
【００６９】
【表１】
2014111693.tif 000006
表１に示したように、実施例１〜４の耐低温性樹脂組成物においては、無機フィラーが含まれない比較例１及び本発明の範囲外の無機フィラーが含まれる比較例２、３の耐低温性樹脂組成物に比べて明らかに高い９０度剥離強度が得られ、接着性に優れていることが明らかになった。
（実施例５〜８及び比較例４〜６、無機フィラーの配合量の変化）
実施例５〜８では、前記実施例１〜４において、それぞれ無機フィラーの含有量を２体積％、５体積％、１０体積％、３０体積％、５０体積％、７０体積％及び７５体積％に変化させ、９０℃剥離強度に及ぼす無機フィラーの含有量の影響について分析した。一方、比較例４〜６では、前記比較例１〜３において、それぞれ無機フィラーの含有量を２体積％、５体積％、１０体積％、３０体積％、５０体積％、７０体積％及び７５体積％に変化させ、９０度剥離強度を測定した。
【００７０】
そして、前記実施例１〜４と同様にして９０度剥離強度（Ｎ／ｍｍ）を測定し、それらの結果を表２に示した。
【００７１】
【表２】
2014111693.tif 000007
表２に示したように、実施例５〜８の耐低温性樹脂組成物においては、比較例４〜６の耐低温性樹脂組成物に比べて、無機フィラーの含有量に拘らず、高い９０度剥離強度を示した。特に、無機フィラーの含有量が５〜７０体積％の範囲では、９０度剥離強度が一層良好であった。
（応用例１及び２、冷却サイクル試験）
図１に示すように、超電導線材１１は長さ２ｍのテープ形状をなし、ハステロイ製の基板１２上に中間層１３を介してイットリウム系の超電導層１４が形成され、その超電導層１４上に銀製の第１安定化層１５及び銅箔による第２安定化層１６が被覆され、それらの各層を覆うように絶縁被覆層１７が被覆されて構成されている。この絶縁被覆層１７は、前記合成例１の芳香族ポリアミド樹脂に無機フィラーとして窒化ホウ素を３０体積％含有する耐低温性樹脂組成物を第２安定化層１６上にコーティングした後、１５０℃に加熱して耐低温性樹脂組成物を硬化することにより形成した。絶縁被覆層１７の厚さが４０μｍの場合を応用例１とし、絶縁被覆層１７の厚さが８０μｍの場合を応用例２とした。
【００７２】
この２ｍの超電導線材１１を最小曲率半径が１００ｍｍとなるように巻回して超電導コイルにした状態で液体窒素中に浸漬し、室温に戻すという冷却サイクルを１０回繰返し、その前後における電流（Ａ）と電圧（μＶ）との関係を示す通電特性を測定した。応用例１及び２の測定結果について、図３及び図４に示した。なお、図３及び図４において、実線は冷却サイクル１回実施後の測定結果を表し、破線は冷却サイクル１０回実施後の測定結果を表す。
【００７３】
図３及び図４に示すように、絶縁被覆層１７の厚さが４０μｍ及び８０μｍのいずれの場合にも、冷却サイクルの１回実施後と１０回実施後で電流−電圧特性に変化がなく、かつ臨界電流を超えた後の電圧変化も指数関数的に変化していることから、超電導線材１１のコイルについて冷却サイクルの特性には変動がないことが示された。
（実施例９〜１２及び比較例７〜９、接着強度の測定）
実施例９では、前記合成例２の芳香族ポリアミド樹脂〔成分（Ａ）〕に無機フィラーとして窒化ホウ素を３４体積％加えて耐低温性樹脂組成物を調製した。この場合、無機フィラーを芳香族ポリアミド樹脂に分散させるため、３本ロールでロール間のギャップを３００〜１００μｍに設定し、ロール間を２回通し、混練しながら撹拌を行った。このとき、窒化ホウ素は板状に形成された。ロール後の耐低温性樹脂組成物の粘度は、１６．８Ｐａ・ｓであった。
【００７４】
実施例１０では、実施例１の窒化ホウ素に代えて、酸化マグネシウムを２５体積％加えて耐低温性樹脂組成物を調製した。ロール後の耐低温性樹脂組成物の粘度は、９．７Ｐａ・ｓであった。実施例１１では、実施例１の窒化ホウ素に代えて、窒化アルミニウムを２７体積％加えて耐低温性樹脂組成物を調製した。ロール後の耐低温性樹脂組成物の粘度は、９．５Ｐａ・ｓであった。実施例１２では、実施例１の窒化ホウ素に代えて、炭酸カルシウムを３１体積％加えて耐低温性樹脂組成物を調製した。ロール後の耐低温性樹脂組成物の粘度は、１２．０Ｐａ・ｓであった。
【００７５】
一方、比較例７では、前記合成例２の芳香族ポリアミド樹脂〔成分（Ａ）〕のみで耐低温性樹脂組成物を調製した。その耐低温性樹脂組成物の粘度は、４．８Ｐａ・ｓであった。比較例８では、実施例１の窒化ホウ素に代えて、シリカを３２体積％加えて耐低温性樹脂組成物を調製した。ロール後の耐低温性樹脂組成物の粘度は、１６．２Ｐａ・ｓであった。比較例９では、実施例１の窒化ホウ素に代えて、アルミナを２４体積％加えて耐低温性樹脂組成物を調製した。ロール後の耐低温性樹脂組成物の粘度は、７．９Ｐａ・ｓであった。
【００７６】
そして、実施例１〜４と同様に各例の耐低温性樹脂組成物を銅箔表面に接着した後、９０度剥離強度（Ｎ／ｍｍ）を測定した。それらの結果を表３に示した。
【００７７】
【表３】
2014111693.tif 000008
表３に示したように、実施例９〜１２の耐低温性樹脂組成物においては、無機フィラーが含まれない比較例７及び本発明の範囲外の無機フィラーが含まれる比較例８、９の耐低温性樹脂組成物に比べて、明らかに高い９０度剥離強度が得られた。
（実施例１３〜１６及び比較例１０〜１２、無機フィラーの配合量の変化）
実施例１３〜１６及び比較例１０〜１２では、前記実施例５〜８及び比較例４〜６において、芳香族ポリアミド樹脂として合成例２で得られた芳香族ポリアミド樹脂〔成分（Ｅ）〕を用いた以外は、それぞれ実施例５〜８及び比較例４〜６と同様にして、接着強度を測定した。それらの結果を表４に示した。
【００７８】
【表４】
2014111693.tif 000009
表４に示したように、実施例１３〜１６の耐低温性樹脂組成物においては、比較例１０〜１２の耐低温性樹脂組成物に比べて、無機フィラーの含有量に拘らず、高い９０度剥離強度を示した。特に、無機フィラーの含有量が５〜７０体積％の範囲では、９０度剥離強度が一層良好であった。
（応用例３及び４、冷却サイクル試験）
前記応用例１及び２において、絶縁被覆層１７は、合成例２の芳香族ポリアミド樹脂に無機フィラーとして窒化ホウ素を３０体積％含有する耐低温性樹脂組成物を第２安定化層１６上にコーティングした後、１５０℃に加熱して耐低温性樹脂組成物を硬化することにより形成した。絶縁被覆層１７の厚さが３０μｍの場合を応用例３とし、絶縁被覆層１７の厚さが６０μｍの場合を応用例４とした。そして、応用例１及び２と同様にして、電流（Ａ）と電圧（μＶ）との関係を示す通電特性を測定した。それらの測定結果について、図５及び図６に示した。
【００７９】
図５及び図６に示すように、絶縁被覆層１７の厚さが３０μｍ及び６０μｍのいずれの場合にも、冷却サイクルの１回実施後と１０回実施後で電流−電圧特性に変化がなく、かつ臨界電流を超えた後の電圧変化も指数関数的に変化していることから、超電導線材１１のコイルについて冷却サイクルの特性には変動がないことが示された。
（実施例１７〜２０及び比較例１３〜１５、接着強度の測定）
実施例１７〜２０及び比較例１３〜１５では、前記実施例１〜４及び比較例１〜３において、合成例３の芳香族ポリアミド樹脂〔成分（Ｆ）〕を用いた以外は、それぞれ実施例１〜４及び比較例１〜３と同様にして、接着強度を測定した。それらの結果を表５に示した。
【００８０】
【表５】
2014111693.tif 000010
表５に示したように、実施例１７〜２０の耐低温性樹脂組成物においては、無機フィラーが含まれない比較例１３及び本発明の範囲外の無機フィラーが含まれる比較例１４、１５の耐低温性樹脂組成物に比べて十分に高い９０度剥離強度が得られた。
（実施例２１〜２４及び比較例１６〜１８、無機フィラーの配合量の変化）
実施例２１〜２４及び比較例１６〜１８では、前記実施例５〜８及び比較例４〜６において、芳香族ポリアミド樹脂として合成例３で得られた樹脂を用いた以外は、それぞれ実施例５〜８及び比較例４〜６と同様にして、接着強度を測定した。それらの結果を表６に示した。
【００８１】
【表６】
2014111693.tif 000011
表６に示したように、実施例２１〜２４の耐低温性樹脂組成物においては、比較例１６〜１８の耐低温性樹脂組成物に比べ、無機フィラーの含有量に拘らず、高い９０度剥離強度を示した。特に、無機フィラーの含有量が５〜７０体積％の範囲では、９０度剥離強度が一層良好であった。
（応用例５及び６、冷却サイクル試験）
応用例５及び６では、前記合成例３の芳香族ポリアミド樹脂に無機フィラーとして窒化ホウ素を３０体積％含有する芳香族ポリアミド樹脂組成物について、前記応用例１及び２と同様にして冷却サイクルを実施した。絶縁被覆層１７の厚さが５５μｍの場合を応用例５とし、８５μｍの場合を応用例６として、冷却サイクルの結果をそれぞれ図７及び図８に示した。
【００８２】
図７及び図８に示すように、絶縁被覆層１７の厚さが５５μｍ及び８５μｍのいずれの場合にも、冷却サイクルの１回実施後と１０回実施後で電流−電圧特性に変化がなく、かつ臨界電流を超えた後の電圧変化も指数関数的に変化していることから、超電導線材１１のコイルについて冷却サイクルの特性には変動がないことが示された。
【００８３】
次に、合成例１〜３の成分（Ａ）、成分（Ｅ）又は成分（Ｆ）に、エポキシ樹脂、その硬化剤等を加えて、下記の配合例１〜３に示す混合溶液を調製した。
（配合例１）
合成例１で得られた成分（Ａ）１００部に対し、成分（Ｂ）としてビフェニル骨格含有ノボラック型エポキシ樹脂ＮＣ−３０００〔（日本化薬（株）製、エポキシ当量２７５ｇ／ｅｑ〕を１０部、成分（Ａ）以外のエポキシ樹脂硬化剤としてＧＰＨ−６５〔日本化薬（株）製、水酸基当量２０３ｇ／ｅｑ〕を２．５部、成分（Ｄ）として２−フェニル−４，５−ジヒドロキシメチルイミダゾール（２ＰＨＺ）を１部、溶剤としてＮ−メチルピロリドン２１０．４部をそれぞれ加え、３０℃で２時間撹拌することにより、混合溶液（Ｇ）（固形分濃度３５質量％）を得た。
（配合例２）
配合例１における成分（Ａ）の代わりに合成例２で得られた成分（Ｅ）を用いた以外は、配合例１と同様の操作で混合溶液（Ｈ）（固形分濃度３５質量％）を得た。
（配合例３）
配合例１における成分（Ａ）の代わりに合成例３で得られた成分（Ｆ）を用いた以外は、配合例１と同様な操作で混合溶液（Ｉ）（固形分濃度３５質量％）を得た。
（実施例２５〜２８及び比較例１９〜２１、接着強度の測定）
実施例２５〜２８及び比較例１９〜２１では、前記実施例１〜４及び比較例１〜３において、合成例１の芳香族ポリアミド樹脂〔成分（Ａ）〕に代えて配合例１の混合溶液（Ｇ）を用いた以外は、実施例１〜４及び比較例１〜３と同様にして耐低温性樹脂組成物を調製した。そして、それらの耐低温性樹脂組成物を用い、銅箔間の９０度剥離強度を測定した。その結果を表７に示した。
【００８４】
【表７】
2014111693.tif 000012
表７に示したように、実施例２５〜２８の耐低温性樹脂組成物においては、無機フィラーが含まれない比較例１９及び本発明の範囲外の無機フィラーが含まれる比較例２０、２１の耐低温性樹脂組成物に比べて十分に高い９０度剥離強度が得られた。
【００８５】
ここで、上記配合例１の混合溶液（Ｇ）を用いた耐低温性樹脂組成物を、絶縁被覆層１７に使用した超電導線材１１の超電導コイルについて冷却サイクル試験を実施した。すなわち、絶縁被覆層１７の厚さが４０μｍの場合と８０μｍの場合について、前記応用例１及び２と同様にして冷却サイクル試験を行った。その結果、冷却サイクルの１回実施後と１０回実施後で電流−電圧特性にほとんど変化がなく、かつ臨界電流を超えた後の電圧変化も指数関数的に変化し、超電導線材１１のコイルについて冷却サイクルの特性が維持された。
（実施例２９〜３２及び比較例２２〜２４、接着強度の測定）
実施例２９〜３２及び比較例２２〜２４では、前記実施例９〜１２及び比較例７〜９において、合成例２の芳香族ポリアミド樹脂〔成分（Ｅ）〕に代えて配合例２の混合溶液（Ｈ）を用いた以外は、実施例９〜１２及び比較例７〜９と同様にして耐低温性樹脂組成物を調製した。そして、それらの耐低温性樹脂組成物を用い、銅箔間の９０度剥離強度を測定した。その結果を表８に示した。
【００８６】
【表８】
2014111693.tif 000013
表８に示したように、実施例２９〜３２の耐低温性樹脂組成物においては、無機フィラーが含まれない比較例２２及び本発明の範囲外の無機フィラーが含まれる比較例２３、２４の耐低温性樹脂組成物に比べて十分に高い９０度剥離強度が得られた。
（実施例３３〜３６及び比較例２５〜２７、無機フィラーの配合量の変化）
これらの実施例３３〜３６及び比較例２５〜２７では、前記実施例１３〜１６及び比較例１０〜１２において、合成例２の芳香族ポリアミド樹脂〔成分（Ｅ）〕に代えて配合例２の混合溶液（Ｈ）を用いた以外は、それぞれ実施例１３〜１６及び比較例１０〜１２と同様にして、接着強度を測定した。それらの結果を表９に示した。
【００８７】
【表９】
2014111693.tif 000014
表９に示したように、実施例３３〜３６の耐低温性樹脂組成物においては、比較例２５〜２７の耐低温性樹脂組成物に比べて、無機フィラーの含有量に拘らず、高い９０度剥離強度を示した。特に、無機フィラーの含有量が５〜７０体積％の範囲では、９０度剥離強度が一層良好であった。
【００８８】
ここで、上記配合例２の混合溶液（Ｈ）を用いた耐低温性樹脂組成物を、絶縁被覆層１７に使用した超電導線材１１の超電導コイルについて冷却サイクル試験を実施した。すなわち、絶縁被覆層１７の厚さが３０μｍの場合と６０μｍの場合について、前記応用例３及び４と同様にして冷却サイクル試験を行った。その結果、冷却サイクルの１回実施後と１０回実施後で電流−電圧特性にほとんど変化がなく、かつ臨界電流を超えた後の電圧変化も指数関数的に変化し、超電導コイルについて冷却サイクルの特性が維持された。
（実施例３７〜４０及び比較例２８〜３０、接着強度の測定）
この実施例３７〜４０及び比較例２８〜３０では、前記実施例１７〜２０及び比較例１３〜１５において、合成例３の芳香族ポリアミド樹脂〔成分（Ｆ）〕に代えて配合例３の混合溶液（Ｉ）を用いた以外は、実施例１７〜２０及び比較例１３〜１５と同様にして耐低温性樹脂組成物を調製した。そして、それらの耐低温性樹脂組成物を用い、銅箔間の９０度剥離強度を測定した。その結果を表１０に示した。
【００８９】
【表１０】
2014111693.tif 000015
表１０に示したように、実施例３７〜４０の耐低温性樹脂組成物においては、無機フィラーが含まれない比較例２８及び本発明の範囲外の無機フィラーが含まれる比較例２９、３０の耐低温性樹脂組成物に比べて十分に高い９０度剥離強度が得られた。
（実施例４１〜４４及び比較例３１〜３３、無機フィラーの配合量の変化）
これらの実施例４１〜４４及び比較例３１〜３３では、前記実施例２１〜２４及び比較例１６〜１８において、合成例３の芳香族ポリアミド樹脂〔成分（Ｆ）〕に代えて配合例３の混合溶液（Ｉ）を用いた以外は、それぞれ実施例２１〜２４及び比較例１６〜１８と同様にして、接着強度を測定した。それらの結果を表１１に示した。
【００９０】
【表１１】
2014111693.tif 000016
表１１に示したように、実施例４１〜４４の耐低温性樹脂組成物においては、比較例３１〜３３の耐低温性樹脂組成物に比べて、無機フィラーの含有量に拘らず、高い９０度剥離強度を示した。特に、無機フィラーの含有量が５〜７０体積％の範囲では、９０度剥離強度が一層良好であった。
【００９１】
ここで、上記配合例３の混合溶液（Ｉ）を用いた耐低温性樹脂組成物を、絶縁被覆層１７に使用した超電導線材１１の超電導コイルについて冷却サイクル試験を実施した。すなわち、絶縁被覆層１７の厚さが５５μｍの場合と８５μｍの場合について、前記応用例５及び６と同様にして冷却サイクル試験を行った。その結果、冷却サイクルの１回実施後と１０回実施後で電流−電圧特性にほとんど変化がなく、かつ臨界電流を超えた後の電圧変化も指数関数的に変化し、超電導コイルについて冷却サイクルの特性が維持された。
【００９２】
なお、前記各実施形態を次のように変更して具体化することも可能である。
・  前記無機フィラーとして、窒化ホウ素、酸化マグネシウム、窒化アルミニウム及び炭酸カルシウムのうちの２種以上を適宜選択し、耐低温性樹脂組成物を調製してもよい。例えば、無機フィラーとして、接着性の高い窒化ホウ素と酸化マグネシウムとを併用してもよい。
【００９３】
・  前記芳香族ポリアミド樹脂がエポキシ樹脂の硬化剤となるため、耐低温性樹脂組成物にエポキシ樹脂を配合する場合、エポキシ樹脂用硬化剤の配合を省略してもよい。
・  前記超電導線材１１の第２安定化層１６として、銅箔に代えて、銅めっき層を用いてもよい。
【００９４】
・  前記絶縁被覆層１７として、耐低温性樹脂組成物を銅箔の外周に電着法で被覆形成してもよい。電着法では、耐低温性樹脂組成物に電荷を与え、逆の電荷を有する銅箔の外周面を被覆する。
【符号の説明】
【００９５】
１１…超電導線材、１２…基板、１３…中間層、１４…超電導層、１６…銅層としての銅箔、１７…絶縁被覆層、１８…窒化ホウ素。
【図１】
2014111693.tif 000019
【図２】
2014111693.tif 000020
【図３】
2014111693.tif 000021
【図４】
2014111693.tif 000022
【図５】
2014111693.tif 000023
【図６】
2014111693.tif 000024
【図７】
2014111693.tif 000025
【図８】
2014111693.tif 000026